FR 2822243 A1 20020920 FR 0103640 A 20010316 revendications précédentes. FIBRE OPTIQUE PHOTONIQUE A DOUBLE GAINE La présente invention concerne le domaine des transmissions par fibre optique, et plus spécifiquement, les fibres optiques photoniques à double gaine utilisée pour l'amplification optique des signaux. Pour des fibres optiques, on qualifie généralement le profil d'indice en fonction de l'allure du graphe de la fonction qui associe au rayon de la fibre l'indice de réfraction. On représente de facon classique sur les abscisses la distance r au centre de la fibre, et sur les ordonnées la différence entre l'indice de réfraction et I'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Les variations de l'indice selon le profil permettent de contrôler la propagation de la lumière le long de la fibre. Sont apparues récemment des fibres dites "photoniques", appelées aussi en langue anglaise "photonic crystal fibres" (PCF): ces fibres ne sont pas, comme les fibres classiques, entièrement constituses d'un matériau solide transparent comme la silice dopée; en section, une fibre photonique présente une pluralité de trous d'air. Ces trous sont parallèles à l'axe de la fibre, et s'étendent longitudinalement le long de la fibre. Pratiquement, ces trous peuvent être obtenus en fabriquant la préforme par assemblage de tubes capillaires ou de cylindres de silice, en respectant le motif des trous à obtenir dans la fibre. L'étirage d'une telle préforme fournit une fibre avec des trous correspondant aux tubes capillaires. La présence de ces trous dans le matériau de la fibre crce des variations d'indice moyen du matériau; ces variations de l'indice peuvent, comme dans une fibre optique classique, être utilisées pour le guidoge de signaux lumineux à des longueurs d'onde adaptées. Une description de telles fibres photoniques est fournie dans WO A-00 49 435: ce document, outre le principe de fonctionnement des fibres photoniques, décrit un procédé permettant l'assemblage de telles fibres, en faisant varier longitudinalement le diamètre des trous. Le profil d'indice des fibres n'est pas précisé; la demande mentionne que les variations du diamètre de mode provoquées par les variations longitudinales des dimensions des trous peuvent être utilisées dans ces amplificateurs optiques. R.F. Cregan et autres, Distribution of Spontaneous Emission from an Er3- Doped Photonic Crystal Fiber, Journal of Lightwave Technology, vol. 17 no. 11, Novembre 1999, étudie l'émission spontanée dans une fibre photonique. Les trous d'air sont répartis suivant une matrice triangulaire, la fibre présentant une forme hexagonale; au centre de l'hexagone, la fibre ne présente pas de trou, et la silice est dopée à l'erbium. Ce document étudie la distribution spatiale de l'émission spontanée lors du pompage axial de la fibre; il montre que la distribution est fonction de la répartition des trous dans la fibre, en accord avec la simulation. Il n'est fait aucune référence à une utilisation de la fibre dopée. Thomas Sondergaord, Photonic Crystal Distributed Feedback Fiber Lasers with Bragg Gratings, Journal of Lightwave Technology, vol. 18 no. 4, Avril 2000, discute de l'utilisation de fibres photoniques pour réuliser des lasers à fibres; il précise que les surfaces de mode pour le signal ou pour la pompe peuvent être plus réduites ou plus importantes que les surfaces de mode correspondantes de fibres à saut d'indice classiques. L'utilisation de fibres photoniques permet donc de récliser des lasers à fibres à faible seuil de pompage - dans le cas de faibles surfaces de mode - ou de récliser des lasers à forte puissance- dans le cas de fortes surfaces de mode. Ce document ne fait état que de simulations numériques, à l'exclusion de toute réclisation pratique. W.J. Wadsworth et autres, Yb3±doped photonic crystal fibre laser, Electronics Letters, vol. 36 no. 17, Août 2000, met en évidence expérimentalement un effet laser dans une fibre photonique; la fibre est constituée en entourant de capillaires en silice pure un tube de silice dapée à l'Yb et cobopé à l'AI; I'ensemble est ensuite étiré pour former une fibre, autour de laquelle on dispose un manchon en silice pure. Deux rangées de trous entourent le c_ur dopé et la lumière est fortement confinée dans le c_ur dopé de la fibre. EP-A-1 043 816 décrit une fibre à double gaine; le signal est transmis dans le c_ur dopé de la fibre et une pompe est injectée dans la première gaine; la deuxième gaine a pour effet de confiner la lumière de la pompe dans la première gaine. Pour diriger la lumière de la pompe vers le c_ur dopé, il est proposé de prévoir dans la première gaine des régions d'indice modifié. Ces régions d'indice i modifié peuvent notamment être constituées de trous d'air. Dans un mode de réc lisation sont prévus trois rég ions d'ind ice modifié, répartis sur la périphérie de la première gaine. Dans un autre mode de réclisation sont prévues six régions dindice modifié, formant les sommets et les milieux des côtés d'un triangle équilatéral. Il est suggéré que les régions d'indice modifié doivent être disposéss aussi loin que possible du c_ur de la fibre, afin d'éviter de modifier la polarisation dans le c_ur de la fibre. Le problème de l'invention est l'amélioration de l'efficacité des amplificateurs optiques à double gaine, par rapport à la solution proposée dans EP-A-1 043 816. L'invention propose donc, dans un mode de réclisation, une répartition des trous dans une fibre photonique à double gaine, non seulement dans la première gaine, mais aussi dans le c_ur de la fibre. Plus précisément, I'invention propose une fibre optique photonique à double gaine, présentant - un c_ur de fibre, une première gaine entourant le c_ur de fibre et une deuxième gaine entourant la première gaine, - au moins un trou dans le c_ur de fibre; et - un dopage avec un ion de terre rare, au moins dans le c_ur de la fibre. Da ns un mode de réul isation, la fibre présente une pl ura lité de trous da ns le c_ur et dans la première gaine. De préférence, le diamètre de mode d'un signal injecté dans le c_ur de fibre est supérieur au diamètre du c_ur. Le dopage peut s'étendre dans un disque, ou encore dans une couronne. Dans ce cas, la couronne recouvre de préférence l'interface entre le c_ur de fibre et la première gaine. Les trous peuvent être disposés sur une matrice de points triangulaire; on peut ne pas prévoir de trou en l'axe de la fibre. On peut aussi prévoir que les trous présentent une dimension croissante en s'éloignant de l'axe de la fibre. L'i nvention propose aussi un a mpl ificateur comprena nt une tel le fibre et au moins une pompe in jectée dans la première gaine. Elle propose enfin un laser à fibre comprenant une telle fibre et au moins une pompe in jectée dans la première gaine. i D'autres caractéristiques et avantages de l'invention appara'^tront à la lecture de la description qui suit de modes de réclisation de l'invention, donnés à titre d'exemple et en référence aux dessins annexés, qui montrent - figure 1, une représentation schématique de la section d'une fibre optique photonique selon un mode de réclisation de l'invention; - figure 2, une représentation du profil d'indice de consigne de la fibre de la figure 1, - figure 3, une représentation de l'intensité du signal sur un rayon de la fibre de la figure 1; - figures 4 à 15, des figures similaires aux figures 1 à 3, pour d'autres fibres. L'invention propose, dans une fibre à double gaine, de prévoir des trous non seulement dans la première gaine, mais aussi dans le c_ur de la fibre; elle permet ainsi d'améliorer le recouvrement entre le signal et la pompe. La solution proposoe par l'invention va à l'encontre de l'enseignement du document EP-A-1 043 816, dans lequel il est proposé de disposer les trous à l'extérieur de la gaine. La solution proposée dans ce document a pour objectif de renvoyer vers le c_ur de fibre les rayons de ia lumière de pompe se propageant au voisinage de l'interface entre la première gaine et la seconde gaine. Au contraire, la solution proposée dans l'invention repose sur un effet technique compiètement différent: les trous dans la gaine comme dans le c_ur ont pour effet d'augmenter le diamètre de mode du signal et le recouvrement entre le signal et la pompe. Les trous dans la fibre se trouvent au moins dans le c_ur de la fibre; la présence de trous a pour effet d'augmenter le diamètre de mode du signal iniecté dans le c_ur de la fibre; de la sorte, on améliore le recouvrement entre le signal et une pompe injectée dans la gaine. La figure 1 montre une représentation schématique de la section d'une fibre optique photonique selon un mode de réclisation de l'invention; dans cet exemple, la fibre 2 présente un c_ur de fibre 4, une première gaine 6 entourant le c_ur de fibre et une deuxième gaine 8 entourant la première gaine; la limite extérieure de cette deuxième gaine nest pas représentée sur la figure. Ces différentes parties de la fibre sont définies de facon connue en soi, par la différence d'indice entre le c_ur et la première gaine, d'une part, et par la différence d'inde entre la première gaine et la deuxième gaine d'autre part. On reconna'^t donc le c_ur de fibre comme la partie de la fibre qui s'étend au centre de la fibre, et qui est limitée par l'interface avec la première gaine, soit par une chute dindice sur le profil d'indice. De méme, la première gaine est la partie de la fibre qui à l'extérieur de cette première interface et jusqu'à une deuxième interface avec la deuxième gaine, c'est-à-dire jusqu'à une deuxième chute d'indice sur le profil dindice. La fibre de la figure 1 est dopée par au moins un ion de terre rare, présentant un numéro atomique entre 57 et 71. On peut notamment utiliser l'erbium, I'ytterbium, le germanium ou les autres éléments bien connus en tant que tels pour leur utilisation dans des amplificateurs optiques. On peut aussi prévoir un codopage par d'autres dopants, tels l'aluminium le phosphore ou encore le cérium; ces éléments peuvent servir à faire varier les indices respectifs du c_ur, induire des modifications spectrales du gain ou du taux de désexcitation non-radiatif. Une proportion d'erEium de l'ordre de 1000 ppm en masse est adaptée pour une utilisation de la fibre comme amplificateur dopé à l'erUium; un codopage à l'ytterbium peut être prévu, avec des proportions d'ytterbium de 5000 à 20000 ppm en masse. Pour une utilisation de la fibre comme laser, on peut aussi utiliser un dopage avec de l'ytterUium seul, dans une proportion qui peut étre voisine de 2000 ppm. Les longueurs d'onde de pompage sont typiquement de l'ordre de 970 à 985 nm en cas de dopage à l'erbium et voisines de 915 nm pour un dapage à l'ytterbium. Le lieu du dopage aux terres rares dans la fibre peut varier en fonction des modes de réclisation; il est possible de doper seulement le c_ur de la fibre; toutefois, da ns la mesu re o la présence des trous da ns la fibre a pour effet d'a ug menter le diamètre de mode du signal au-delà du c_ur de fibre, il peut être avantageux que le dopage s'étende aussi au moins partiellement dans la première gaine; ceci permet d'améliorer le rendement d'amplification dans la fibre. On peut encore doper la fibre dans une couronne, s'étendant partiellement sur la partie extérieure du c_ur monomode, et dans la partie de la première gaine voisine du c_ur monomode. La couronne recouvre alors avantageusement l'interface entre le c_ur monomode et la première gaine. La figure montre aussi que la fibre est une fibre photonique, c'est-àdire présente des trous s'étendant longitudinalement. On prévoit au moins un trou dans la fibre, et de préférence plus d'un trou. Les trous sont disposés au moins en partie dans le c_ur de la fibre, et ont pour effet d'augmenter le diamètre de mode du signal iniecté dons le c_ur de fibre. Dans l'exemple de lo figure 1, comme dans les autres exemples, les trous sont disposés sur les points d'une matrice triangulaire; le terme "matrice" qualifie l'ensemble des lieux possibles des trous dans la fibre photonique; dans la mesure o la préforme de la fibre est formée par assemblage de tubes capillaires et de cylindres pleins, cette "matrice" est définie par la disposition des tobes et des cylindres dans la préforme. Dans l'exemple d'une matrice triangulaire, les tubes et cylindres sont disposés en rangées, deux rangées adiocentes étant décalées d'une distance correspondant à la distance entre deux tubes ou cylindres adjacents dans la rangée. D'autres formes de matrice sont possibles - par exemple une matrice carrée. Dans tous les cas, la matrice est formée d'un ensemble de points, en lesquels ii est possible le cas échéant de prévoir un trou. Dans l'exemple de la figure 1, les trous sont disposés dans la matrice triangulaire, suivant un hexagone; au centre de la fibre, il n'est pas prévu de trou. La distribution des trous dans la fibre peut varier par rapport à cet exemple. Les trous peuvent s'étendre uniquement dans le c_ur de la fibre, comme dans les exemples des figures 7 et 13. Ils permettent ainsi d'augmenter le diamètre du c_ur tout en restant monomode pour le signal, ce qui permet alors d'augmenter le diamètre de mode. Autrement dit, avec un fort diamètre de c_ur, la fibre ne serait pas nécessairement monomode en l'absence de trous. La présence des trous permet de converser un comportement monomode, méme pour de forts rayons de c_ur. L'augmentation du diamètre de mode, en même temps que le diamètre du c_ur monomode, améliore le recouvrement. Les trous peuvent aussi s'étendre dans la première gaine, comme dans l'exemple de la figure 1 ou dans celui des figures 4 et 10. Dans ce cas, ils peuvent s'étendre assez largement dans la première gaine, comme dans l'exemple de la figure 1, ou encore simplement au voisinage du c_ur monomode, comme dans le cas des figures 4 et 10. La variante de la figure 1 est notamment intéressante lorsque les trous situés le plus à l'extérieur ont un effet de confinement sur le signal, ou un effet supplémentaire de redirection de la lumière de pompe vers le c_ur de fibre. On peut aussi utiliser une distribution de trous similaire à celle qui est décrite dans la demande de brevet déposée le méme jour et intitulée " Fibre optique photonique à forte surface effective " Dans ce cas, on appelle "couche" un sous ensemble de la matrice de points, qui en section, respecte autant que possible une symétrie par rotation autour du centre de la fibre. Des couches successives sont concentriques, avec comme centre commun le centre de la fibre. Dans l'exemple d'une matrice triangulaire, une couche est typiquement formée d'un ensemble de trous disposés sur les sommets et le cas échéant les côtés d'un hexagone; la première couche présente six points disposés sur les sommets d'un hexagone dont le centre est le centre de la fibre; dans l'exemple donné dans cette demande, sont prévus des trous pour l'ensemble des points de cette couche. La deuxième couche est formée de douze points, disposés sur les sommets et au milieu des côtés d'un hexagone réqulier; la longueur d'un côté de cet hexagone est égale à deux fois la longueur du côté de I'hexagone formant la première couche; dans l'exemple de cette demande de brevet, des trous sont aussi prévus pour l'ensemble des points de cette couche. La troisième couche est formée de vingt-quatre points, répartis sur les sommets d'un hexagone, et au tiers et au deux tiers de chaque côté; il n'y a pas de trous sur la troisième couche. On peut de la même façon définir les couches suivantes. Dans l'exemple de cette demande, chaque couche est invariante par rotation d'angle 60 autour du centre de la fibre; chaque couche constitue donc une approximation d'un cercle, en utilisant les points possibles de la matrice. Cette définition d'une "couche" se généralise à d'autres types de matrices. Ainsi, pour une matrice carrée, une couche pourrait être formoe d'un ensemble de points disposés sur les arêtes d'un carré ou d'un octogone; une couche serait alors invariante par rotation d'angle 90 autour du centre de la fibre. Le document W.J. WaUsworth et autres cité plus haut présente deux "périodes" de trous entourant le centre de la fibre; chaque "période" est circulaire. Il est alors possible de prévoir que les trous sont répartis ainsi: - les trous de la fibre sont disposés sur au moins deux couches concentriques de points de la matrice centréss sur le centre de la fibre; - les trous de la fibre disposés sur une couche ont une même dimension et occupent l'ensemble des points de la couche; - les trous de la fibre disposés sur au moins une couche présentent une dimension différente de la dimension des trous de la fibre disposés sur au moins une autre couche. Autrement dit, les trous de la fibre présentent autant que possible une symétrie radiale, compte tenu des contraintes géométriques imposées par la matrice de points; ceci assurer que la polarisation du signal n'est pas ou peu perturbée par la présence des trous dans la fibre. Toutefois, suivant un rayon de la fibre, les trous présentent des dimensions variables. On peut prévoir au moins une couche sans trous; cette couche a pour effet de permettre au champ de s'étaler dans la fibre et ainsi d'augmenter sa surface effective et donc d'augmenter son diamètre de mode. On peut aussi imposer que les trous présentent radialement une dimension croissante: autrement dit, les trous d'une couche sont d'une dimension plus importante que les trous disposés sur une couche plus intérieure. Cette augmentation radiale des dimensions des trous permet d'améliorer 1'effet de confinement de la lumière à 1'intérieur de la fibre; en effet, qualitativement, des trous de dimension plus importante correspondent à une baisse plus importante de l'indice moyen, et on peut considérer qu'une couche de trou forme une sorte de saut d'indice, avec une variation d'indice d'autant plus importante de la dimension des trous varie. Inversement, on pourrait aussi prévoir des trous de dimension plus importante au voisinage du centre de la fibre, puis des trous de dimension plus faible, et enfin des trous de dimension plus importante sur l'extérieur de l'ensemble de trous. Qualitativement, il appara'^t que le champ a tendance à se concentrer dans les zones présentant les trous ayant les dimensions la plus faible. Les trous au centre on pour effet d'écarter le champ du signal vers la première gaine; les trous à l'extérieur ont au contraire un effet qualitatif de confinement. En conclusion, la distribution des trous dans le c_ur et le cas échéant la première gaine peut varier. On peut utiliser les exemples proposces dans les figures de la présente demande, comme l'exemple proposé dans la figure de la demande déposoe con jointement, qui est décrit dans les paragraphes qui précèdent. Du point de vue des dimensions, les trous de la fibre de la figure 1 sont circulaires et présentent un diamètre de 0,5,um; la distance entre les trous dans la matrice est de 5 um; la distribution de trous de la figure 1 présente six couches, chaque couche ayant la forme d'un hexagone. La figure 2 montre le profil d'indice de la fibre de la figure 1; de façon ciassique, on a porté en abscisse la distance au centre de la fibre, et en ordonnces l'indice du matériau composant la fibre; on notera que le graphe de la figure 2 représente 1'indice sur un rayon de la fibre, qui passe par un sommet de l'hexagone réqulier que forment les trous. On voit donc sur la figure non seulement l'indice du matériau, mais le lieu des trous, qui est matérialisé par un indice d'une valeur de 1. Compte tenu de l'échelle de la figure suivant l'axe des ordonnces, on n'a représenté qu'une partie de la courbe, et les indices voisins de 1 n'apparaissent pas sur la figure. La figure ne montre donc pas l'indice moyen de la fibre. La figure 2 montre que le c_ur de fibre s'étend sur un rayon r de 5,um et présente une différence d'indice An, de 5.10-3 par rapport à l'indice de la première gaine. La première gaine s'étend entre les rayons r et r2, avec r2 valant 40 m; elle présente une différence d'indice An de 10.10-3 par rapport à l'indice de la deuxième gaine. Cette dernière s'étend au-delà de ce rayon r2; il peut par exemple s'agir de silice non- dopée. La figure montre aussi les chutes de l'indice correspondant aux trous, à des rayons de 5, 10, 15, 20 et 25,um. La figure 3 montre une représentation de l'intensité du signal sur un rayon de la fibre de la figure 1; on a porté en abscisse le rayon, comme à la figure 2, et en ordonnces la proportion de l'intensité du signal, par rapport à l'intensité maximale du signal. On a aussi porté à la figure 3 le profil d'indice, les indices étant indiqués en ordonnées sur la droite de la figure. On constate sur la figure que l'intensité du signal garde des valeurs importantes, bien au-delà du diamètre du c_ur de la fibre; dans l'exemple, le diamètre de mode est de 1 1,5,um (diamètre de mode à 1 /e, calculé de facon connue en soi pour une approximation gaussienne de l'intensité). Dans ce cas, 78% de l'énergie se trouve à l'intérieur du cercle ayant comme diamètre ce diamètre de mode; 85% de l'énergie se trouve dans un cercle de diamètre 14,um; 90% de l'énergie se trouve dans un cercle de diamètre 16,um et 95% de lénergie se trouve dans un cercle de diamètre 21 m. A titre de comparaison, on pourrait aussi prévoir avec la même distribution de trous un profil d'indice vérifiant: - r = 5,um; - An = 4, 5.10-3; - r2= 25,um; - n2 = 30.10-3; Dans un tel cas, on aurait typiquement un diamètre de mode de l'ordre de 1 1,5,um et un recouvrement voisin de 5%. A titre de comparaison encore, une fibre présentant une distribution des trous du genre de celle proposée dans la demande déposoe le méme jour aurait un diamètre de mode de l'ordre de 20,um, pour un même profil de l'indice du matériau. Pour l'exemple de la figure 1, le dopant utilisé est de l'erbium, en une proportion voisine de 1000 ppm. Comme expliqué plus haut, on peut utiliser un dopage à l'intérieur d'un cercle de diamètre voisin du diamètre de mode - dans l'exemple 11,5 um. On pourrait aussi utiliser un dopage en couronne, dans l'exemple entre 9 et 16,um; la borne inférieure est légèrement inférieure au diamètre du c_ur monomode, tandis que la borne supérieure correspond au diamètre du cercle dans lequel on retrouve 90% de l'énergie. L'invention permet d'améliorer le recouvrement, par rapport à une fibre à double gaine ne présentant pas de trou. A titre de comparaison, une fibre à double gaine avec une gaine circulaire peut présenter un recouvrement de l'ordre de 1% pour un diamètre de c_ur monomode de 8 dm et une première gaine circulaire d'un diamètre de 100,um. Toutes choses égales par ailleurs, la présence de trous comme proposé dans les exemples de cette demande augmente le recouvrement, qui peut atteindre des valeurs de ltordre de 1,3%. La présence de trous assure une augmentation de près de 30% du recouvrement. Pour une fibre avec une première gaine conformée en pétales de rose, le recouvrement est typiquement de l'ordre de 3%. La présence des trous comme proposé dans les exemples permet de passer à des valeurs voisines de 4%, soit encore une fois une augmentation voisine de 30%. Cette augmentation se traduit par une augmentation correspondante du rendement d'amplification ou de l'effet laser. La fibre de la figure 1 peut être utilisée dans tous les montages d'amplification ou de laser connus en soi; il est possible d'utiliser un pompage co- directionnel ou contra-directionnel, ou les deux. Les figures 4 à 6 sont des figures similaires aux figures 1 à 3, pour une autre fibre. Dans l'exemple de la figure 4, les trous sont distribués à l'intérieur du c_ur monomode et sur la partie de la première gaine voisine de ce c_ur monomode. Les trous présente un diamètre de 0,5,um et sont séparés d'une distance de 2,5,um. Le profil est similaire à celui de la figure 1, avec r' = 5 um, An' = 4,5.10-3, r2 = 20,um etAn2= 10.10-3. Les caractéristiques de propagation de la fibre de la figure 4 sont les suivantes; lo fibre présente à 1550 nm une dispersion chromatique de 3,41 ps/(nm.km), et une pente de dispersion chromatique de 0,10 ps/(nm2.km). Elle présente à cette même longueur d'onde une surface effective de 55, 4,um2. Les figures 7 à 9 sont des figures similaires aux figures 1 à 3, pour une autre fibre. Dans l'exemple de la figure 7, les trous sont uniquement distribués à l'intérieur du c_ur de fibre, suivant une distribution analogue à celle de la figure 1. Le c_ur de fibre présente un rayon r de 12,5,um, une différence d'indice An, de 4,5.10-3 par rapport à l'indice de la première gaine; la première gaine s'étend jusqu'à un rayon r2 de 20, um et présente une différence d'indice n2 de 10.10-3 par rapport à l'indice de la deuxième gaine. Dans cet exemple, le diamètre de mode du signal est de 9,um, et est supérieur au diamètre de mode de la fibre de la figure 4. Les caractéristiques de propagation de la fibre de la figure 7 sont les suivantes: la fibre présente à 1550 nm une dispersion chromatique de 8,50 ps/(nm.km), et une pente de dispersion chromatique de -2,8 ps/(nm2.km). Elle présente à cette même longueur d'onde une surface effective de 63,5 m2. Les figures 10 à 12 sont des figures similaires aux figures 1 à 3, pour une troisième fibre. Dans l'exemple de la figure 10, les trous sont distribués comme sur la figure 1, mais le rayon de c_ur est plus important; les trous sont toutefois distribués, comme sur la figure 1 dans le c_ur et dans la gaine. Le profil d'indice de la figure 11 diffère de celui de la figure 5 en ce que le c_ur de fibre présente un rayon r de 7,5 m. Dans cet exemple, le diamètre de mode du signal est encore de 9 m Les caractéristiques de propagation de la fibre de la figure 10 sont les suivantes: la fibre présente à 1550 nm une dispersion chromatique de 5,0 ps/(nm.km), et une pente de dispersion chromatique de -0,11 ps/(nm2.km). Elle présente à cette même longueur d'onde une surface effective de 61,1,um2. Les figures 13 à 15 sont des figures similaires aux figures 1 à 3, pour une quatrième fibre. Dans l'exemple de la figure 13, les trous sont distribués comme sur la figure 4, mais le rayon de c_ur est plus important; les trous sont distribués dans tout le c_ur de fibre, sans toutefois s'étendre dans la première gaine. Le profil d'indice de la figure 14 diffère de celui de la figure 5 en ce que le c_ur de fibre présente un rayon r de 10,um. Dans cet exemple, le diamètre de mode du signal est de 9,um. Les caractéristiques de propagation de la fibre de la figure 13 sont les suivantes: la fibre présente à 1550 nm une dispersion chromatique de 5,79 ps/(nm.km), et une pente de dispersion chromatique de 0, 11 ps/(nm2.km). Elle présente à cette méme longueur d'onde une surface effective de 63,4,um2. Les fibres décrites plus haut sont d'une utilisation avantageuse comme fibres d'amplification dans des amplificateurs optiques. Par rapport auxfibres à double gaine classiques, elles présentent un meilleur recouvrement du signal et de la pompe, et assurent un meilleur rendement d'amplification. Typiquement, le rendement d'amplification dans une fibre comme celles qui sont décrites est de 30% supérieur au rendement d'amplification dans une fibre correspondante de l'état de la technique. Bien entendu, des variations sont possibles par rapport aux exemples donnés plus haut; ainsi, les trous des différentes fibres sont circulaires: on pourrait aussi utiliser des trous d'une autre forme. On pourrait utiliser pour la deuxième gaine un matériau dopé au lieu de silice, ce qui décalerait l'ensemble du profil d'indice. On pourrait aussi combiner les exemples ci-dessus avec des solutions de l'état de la technique, comme par exemple une première gaine conformée en pétale ou suivant d'autres motifs, pour renvoyer de la lumière de pompe vers le c_ur de la fibre. La gaine extérieure n'a que peu d'incidence sur le fonctionnement des fibres données en exemple; elle peut varier en indice comme en taille. REVENDICATIONS 1. Une fibre optique photonique à double gaine (2), présentant - un c_ur de fibre (4), une première gaine (6) entourant le c_ur de fibre et une deuxième gaine (8) entourant la première gaine, - au moins un trou (10) dans le c_ur de fibre; et - un dopage avec un ion de terre rare, au moins dans le c_ur de la fibre. 2. La fibre de la revendication 1, caractérisoe en ce qu'elle présente une pluralité de trous dans le c_ur et dans la première gaine. 3. La fibre de la revendication 1 ou 2, caractérisoe en ce que le diamètre de mode d'un signal iniecté dans le c_ur de fibre est supérieur au diamètre du c_ur. 4. La fibre de la revendication 1, 2 ou 3, caractérisée en ce que le dopage sétend dans un disque. 5. La fibre de la revendication 1, 2 ou 3, caractérisoe en ce que le dopage s'étend dans une couronne. 6. La fibre de la revendication 5, caractérisée en ce que la couronne recouvre linterface entre le c_ur de fibre et la première gaine. 7. La fibre de l'une des revendications 1 à 6, caractérisée en ce que les trous sont disposés sur une matrice de points triangulaire. 8. La fibre de la revendication 7, caractérisoe en ce qu'elle ne présente pas de trou en son axe. 9. La fibre de l'une des revendications 1 à 8, caractérisée en ce que les trous présentent une dimension croissante en s'éloignant de i'axe de la fibre. 10. Un omplificateur comprenant une fibre salon tune des revendications 1 à 9 et au mains une pompe injectée dons la première gains. 11. Un laser à fibre comprenant une fibre selon tune des revendications 1 à 9 et